(57)【要約】【課題】温度センサとしての機能を有する、ナノ多結晶ダイヤモンドを備える工具を提供する。【解決手段】本発明は、被加工物との接触領域にナノ多結晶ダイヤモンドを備える工具であって、ナノ多結晶ダイヤモンドは、炭素と、炭素により構成される結晶構造内にドープされた異種元素と、を含み、異種元素は酸素以外の１６族元素からなる群より選択される１種以上であり、異種元素の原子濃度は１×１０14／ｃｍ3以上１×１０20／ｃｍ3未満である、工具である。【選択図】図１
2015030072.tif 000002
【特許請求の範囲】
【請求項１】
被加工物との接触領域にナノ多結晶ダイヤモンドを備える工具であって、
前記ナノ多結晶ダイヤモンドは、
炭素と、前記炭素により構成される結晶構造内にドープされた異種元素と、を含み、
前記異種元素は酸素以外の１６族元素からなる群より選択される１種以上であり、
前記異種元素の原子濃度は１×１０14／ｃｍ3以上１×１０20／ｃｍ3未満である、工具。
【請求項２】
前記ナノ多結晶ダイヤモンドの任意の位置における前記異種元素の原子濃度は、前記ナノ多結晶ダイヤモンドの他の任意の位置における前記異種元素の原子濃度の０．１倍以上１０倍以下である、請求項１に記載の工具。
【請求項３】
前記ナノ多結晶ダイヤモンドを構成する単結晶の粒径は５００ｎｍ以下である、請求項１または請求項２に記載の工具。
【請求項４】
被加工物との接触領域にナノ多結晶ダイヤモンドを備える工具であって、前記ナノ多結晶ダイヤモンドは、炭素と、前記炭素により構成される結晶構造内にドープされた異種元素と、を含み、前記異種元素は酸素以外の１６族元素からなる群より選択される１種以上であり、前記異種元素の原子濃度は１×１０14／ｃｍ3以上１×１０20／ｃｍ3未満である工具と、
前記工具と前記被加工物とを接触させるための駆動部と、
前記工具によって前記被加工物が加工される間の前記ナノ多結晶ダイヤモンドの電気抵抗値を測定する測定部と、
前記電気抵抗値が閾値以下である場合に、前記電気抵抗値が前記閾値を超えるように、前記駆動部による前記工具と前記被加工物との接触の程度を制御する制御部と、を備える加工システム。
【請求項５】
被加工物との接触領域にナノ多結晶ダイヤモンドを備える工具であって、前記ナノ多結晶ダイヤモンドは、炭素と、前記炭素により構成される結晶構造内にドープされた異種元素と、を含み、前記異種元素は酸素以外の１６族元素からなる群より選択される１種以上であり、前記異種元素の原子濃度は１×１０14／ｃｍ3以上１×１０20／ｃｍ3未満である工具と、前記被加工物とを接触させる接触工程と、
前記被加工物と接触する前記工具を駆動させて前記被加工物を加工する加工工程と、
前記工具によって前記被加工物が加工される間の前記ナノ多結晶ダイヤモンドの電気抵抗値を測定する測定工程と、
前記電気抵抗値が閾値以下である場合に、前記電気抵抗値が前記閾値を超えるように前記工具と前記被加工物との接触の程度を制御する制御工程と、を備える加工方法。
【発明の詳細な説明】
【技術分野】
【０００１】
本発明は、ナノ多結晶ダイヤモンドを備える工具、加工システム、および加工方法に関し、特に、異種元素がドープされたナノ多結晶ダイヤモンドを備える工具、該工具を用いた加工システム、および加工方法に関する。
【背景技術】
【０００２】
ダイヤモンドは、高い硬度を有することから、従来より、硬度を必要とする工具に好適に用いられている。また、近年、単結晶からなるダイヤモンドよりも高い硬度を有するダイヤモンドとして、ナノサイズの単結晶により構成されるナノ多結晶ダイヤモンドが開発されている。ナノ多結晶ダイヤモンドは、従来のダイヤモンドの欠点でもあったへき開性が大きく低減されている。
【０００３】
現在、ナノ多結晶ダイヤモンドの工具への利用性を高めるべく、鋭意開発が進められている。たとえば、特開２０１３−２８４９２号公報（特許文献１）には、ナノ多結晶ダイヤモンドの１つとして、ホウ素を含む半導体多結晶ダイヤモンドが記載されている。この半導体多結晶ダイヤモンドは、高い硬度に加え、温度が上昇した際に電気抵抗値が減少するという半導体特有の特性を有することができる。
【先行技術文献】
【特許文献】
【０００４】
【特許文献１】特開２０１３−２８４９２号公報
【発明の概要】
【発明が解決しようとする課題】
【０００５】
上記のような半導体の特性を有するナノ多結晶ダイヤモンドを工具に利用した場合、特許文献１に記載されるように、工具自体の温度をリアルタイムで計測することで、工具における摩耗の発生を抑制することが期待される。しかし、このようなナノ多結晶ダイヤモンドの開発は始まったばかりであり、さらなる開発が望まれる。
【０００６】
本発明は、上記のような現状に鑑みなされたものであって、その目的とするところは、温度センサとしての機能を有する、ナノ多結晶ダイヤモンドを備える工具、加工システムおよび加工方法を提供することにある。
【課題を解決するための手段】
【０００７】
本発明は、被加工物との接触領域にナノ多結晶ダイヤモンドを備える工具であって、ナノ多結晶ダイヤモンドは、炭素と、炭素により構成される結晶構造内にドープされた異種元素と、を含み、異種元素は酸素以外の１６族元素からなる群より選択される１種以上であり、異種元素の原子濃度は１×１０14／ｃｍ3以上１×１０20／ｃｍ3未満である、工具である。
【０００８】
また、本発明は、被加工物との接触領域にナノ多結晶ダイヤモンドを備える工具であって、ナノ多結晶ダイヤモンドは、炭素と、炭素により構成される結晶構造内にドープされた異種元素と、を含み、異種元素は酸素以外の１６族元素からなる群より選択される１種以上であり、異種元素の原子濃度は１×１０14／ｃｍ3以上１×１０20／ｃｍ3未満である工具と、工具と被加工物とを接触させるための駆動部と、工具によって被加工物が加工される間の前ナノ多結晶ダイヤモンドの電気抵抗値を測定する測定部と、電気抵抗値が閾値以下である場合に、電気抵抗値が前記閾値を超えるように、駆動部による工具と被加工物との接触の程度を制御する制御部と、を備える加工システムである。
【０００９】
また、本発明は、被加工物との接触領域にナノ多結晶ダイヤモンドを備える工具であって、ナノ多結晶ダイヤモンドは、炭素と、炭素により構成される結晶構造内にドープされた異種元素と、を含み、異種元素は酸素以外の１６族元素からなる群より選択される１種以上であり、異種元素の原子濃度は１×１０14／ｃｍ3以上１×１０20／ｃｍ3未満である工具と、被加工物とを接触させる接触工程と、被加工物と接触する工具を駆動させて被加工物を加工する加工工程と、工具によって被加工物が加工される間のナノ多結晶ダイヤモンドの電気抵抗値を測定する測定工程と、電気抵抗値が閾値以下である場合に、電気抵抗値が閾値を超えるように工具と被加工物との接触を制御する制御工程と、を備える加工方法である。
【発明の効果】
【００１０】
本発明において、ナノ多結晶ダイヤモンドは、高い硬度と、温度が上昇するに連れて電気抵抗値が減少する特性とを有する。このため、本発明によれば、温度センサとしての機能を有する工具、加工システムおよび加工方法を提供することができる。
【図面の簡単な説明】
【００１１】
【図１】本実施形態の工具の一例であるダイヤモンドバイトの概略的な断面図である。
【図２】本実施形態の加工システムの概略的な構成を示すブロック図である。
【図３】本実施形態の加工システムの動作の流れの一例を説明するためのフローチャートである。
【図４】接触制御の動作の流れの他の一例を説明するためのフローチャートである。
【図５】ダイヤモンドチップにおける電気抵抗値と温度との関係を示す図である。
【発明を実施するための形態】
【００１２】
[本願発明の実施形態の説明]
本発明は、被加工物との接触領域にナノ多結晶ダイヤモンドを備える工具であって、ナノ多結晶ダイヤモンドは、炭素と、炭素により構成される結晶構造内にドープされた異種元素と、を含み、異種元素は酸素以外の１６族元素からなる群より選択される１種以上であり、異種元素の原子濃度は１×１０14／ｃｍ3以上１×１０20／ｃｍ3未満である、工具である。
【００１３】
工具を用いて被加工物を加工する際、加工による摩擦熱が発生し、これにより、工具自身の温度、特に、被加工物との接触領域の温度が上昇する。この温度の上昇に起因して、接触領域の変形、損傷が生じ、またこれによる被加工物の損傷が生じる場合がある。これに対し、本発明の工具がその接触領域に備えるナノ多結晶ダイヤモンドは、高い硬度と、温度が上昇するに連れて電気抵抗値が減少する特性とを有する。したがって、本発明の工具によれば、ナノ多結晶ダイヤモンドの電気抵抗値を測定することによって接触領域の温度を検知できるため、被加工物の加工によって上昇する接触領域の温度に関する温度センサとしての機能を有することができる。
【００１４】
また、上記工具において、ナノ多結晶ダイヤモンドの任意の位置における異種元素の原子濃度は、ナノ多結晶ダイヤモンドの他の任意の位置における異種元素の原子濃度の０．１倍以上１０倍以下であることが好ましい。これにより、ナノ多結晶ダイヤモンドはより均質に上記特性を有することができるため、より高精度な温度センサとしての機能を有することができる。
【００１５】
また、上記工具において、ナノ多結晶ダイヤモンドを構成する単結晶の粒径は５００ｎｍ以下であることが好ましい。これにより、ナノ多結晶ダイヤモンドはより高い硬度を有することができる。
【００１６】
本発明の加工システムは、上記工具と、該工具と被加工物とを接触させるための駆動部と、工具によって被加工物が加工される間のナノ多結晶ダイヤモンドの電気抵抗値を測定する測定部と、電気抵抗値が閾値以下である場合に、電気抵抗値が閾値を超えるように、駆動部による工具と被加工物との接触の程度を制御する制御部と、を備える。
【００１７】
本発明の加工システムによれば、工具によって被加工物が加工される間、ナノ多結晶ダイヤモンドの電気抵抗値が閾値を超えるように、工具と被加工物との接触の程度が制御される。ナノ多結晶ダイヤモンドは、工具の被加工物との接触領域に位置しており、高い硬度と、温度が上昇するに連れて電気抵抗値が減少する特性とを有する。このため、上記制御によって、接触領域の温度が所定値を超えないように工具による被加工物の加工動作を制御することができる。したがって、本発明の加工システムによれば、ナノ多結晶ダイヤモンドの電気抵抗値を測定することによって接触領域の温度を検知できるため、被加工物の加工によって上昇する接触領域の温度に関する温度センサとしての機能を有することができ、接触領域の温度が所定値を超えないように、工具による被加工物の加工動作を制御することができる。
【００１８】
本発明の加工方法は、被加工物との接触領域にナノ多結晶ダイヤモンドを備える工具であって、ナノ多結晶ダイヤモンドは、炭素と、炭素により構成される結晶構造内にドープされた異種元素と、を含み、異種元素は酸素以外の１６族元素からなる群より選択される１種以上であり、異種元素の原子濃度は１×１０14／ｃｍ3以上１×１０20／ｃｍ3未満である工具と、被加工物とを接触させる接触工程と、被加工物と接触する工具を駆動させて被加工物を加工する加工工程と、工具によって被加工物が加工される間のナノ多結晶ダイヤモンドの電気抵抗値を測定する測定工程と、電気抵抗値が閾値以下である場合に、電気抵抗値が閾値を超えるように工具と被加工物との接触を制御する制御工程と、を備える。
【００１９】
本発明の加工方法によれば、工具によって被加工物が加工される間、ナノ多結晶ダイヤモンドの電気抵抗値が閾値を超えるように、工具と被加工物との接触の程度が制御される。ナノ多結晶ダイヤモンドは、工具の被加工物との接触領域に位置しており、高い硬度と、温度が上昇するに連れて電気抵抗値が減少する特性とを有する。このため、上記制御によって、接触領域の温度が所定値を超えないように制御することができる。したがって、本発明の加工方法によれば、被加工物の加工によって上昇する接触領域の温度を所定値以下に維持することができるため、温度の上昇に起因する接触領域の変形、損傷、これらに伴う被加工物の損傷を抑制することができる。
【００２０】
[本願発明の実施形態の詳細]
以下、本発明に係る工具、加工システムおよび加工方法について、各実施形態を用いながらさらに詳細に説明する。
【００２１】
＜工具＞
（工具の構成）
本実施形態に係る工具の一例として、ダイヤモンドバイトについて説明する。図１を参照し、ダイヤモンドバイト１は、台金２と、ろう付け層３と、メタライズ層４と、ナノ多結晶ダイヤモンド１０とを主に備えている。台金２、ろう付け層３およびメタライズ層４は、電気を流す材質からなり、その電気的性質は金属的特性を示す。具体的には、台金２は、鉄系金属、超硬合金などの金属からなることが好ましい。また、ろう付け層３およびメタライズ層４についても、銀、チタン、またはこれらの合金などを含むことが好ましい。
【００２２】
ダイヤモンドバイト１において、ナノ多結晶ダイヤモンド１０は、ろう付け層３およびメタライズ層４を介して台金２に固定されている。ナノ多結晶ダイヤモンド１０は、ダイヤモンドバイト１の被加工物との接触領域に配置されており、ダイヤモンドバイト１の切削刃として機能する。また、ナノ多結晶ダイヤモンド１０には、被加工物を効率的に切削すべく、すくい面１０ｂおよび逃げ面１０ｃを含み、すくい面１０ｂおよび逃げ面１０ｃの接触部において切れ刃１０ｄが構成されている。このようなダイヤモンドバイト１は、公知の方法により作製することができる。
【００２３】
（ナノ多結晶ダイヤモンドの構成）
また、ナノ多結晶ダイヤモンド１０は、炭素と、炭素により構成される結晶構造内にドープされた異種元素と、を含み、異種元素は酸素以外の１６族元素からなる群より選択される１種以上であり、ナノ多結晶ダイヤモンド１０における異種元素の原子濃度は１×１０14／ｃｍ3以上１×１０20／ｃｍ3未満である。
【００２４】
ここで、本明細書において、「ナノ多結晶ダイヤモンド」は、多結晶ダイヤモンドを構成する単結晶ダイヤモンドの粒径、すなわち多結晶ダイヤモンドを構成する結晶単位の粒径がナノサイズである多結晶ダイヤモンドをいう。ナノサイズの単結晶ダイヤモンドとは、すなわち、１μｍ未満の粒径を有する単結晶ダイヤモンドの粒子である。なお、単結晶ダイヤモンドの「粒径」とは、粒子の最も長い径（長径）を意味し、本明細書において、走査型電子顕微鏡（ＳＥＭ：Scanning  Electron  Microscope）を用いて測定された値を「粒径」として記載する。
【００２５】
また、本明細書において、「結晶構造内にドープされた異種元素」とは、異種元素が、炭素同士が共有結合することによって構成されるダイヤモンドの結晶構造において、一部の炭素と置換された状態、換言すれば、結晶構造を構成する炭素と共有結合した状態で存在しており、原子レベルで結晶構造内に分散されている状態をいう。このような状態の異種元素は、結晶構造内でクラスター化した異種元素とは異なる。
【００２６】
すなわち、「結晶構造内でクラスター化した異種元素」とは、異種元素である複数の原子が凝集した形態で結晶構造内に存在する。したがって、たとえば、ナノ多結晶ダイヤモンドがその結晶構造内にクラスター化した異種元素を含む場合、異種元素が結晶構造内に不均一に存在することになり、ナノ多結晶ダイヤモンドの均質性を低下させるとともに、結晶構造に大きな歪みをもたらし、結果的にナノ多結晶ダイヤモンドの硬度を低下させてしまう。
【００２７】
これに対し、「結晶構造内にドープされた異種元素」は上述のように原子レベルで結晶構造内に分散されているため、「結晶構造内にドープされた異種元素」を含むナノ多結晶ダイヤモンドは、「結晶構造内でクラスター化した異種元素」を含むナノ多結晶ダイヤモンドと比して均質性の低下が抑制される。
【００２８】
ナノ多結晶ダイヤモンドにおいて、異種元素が含まれるかどうかおよびその含有率（原子濃度）は、誘導結合プラズマ（ＩＣＰ：Inductively  Coupled  Plasma）分析によって測定することができる。また、ナノ多結晶ダイヤモンドに異種元素が含まれる場合に、異種元素が原子レベルで結晶構造内に分散されているかどうかは、たとえば、（１）ナノ多結晶ダイヤモンド中に異種元素の結晶相が存在するかどうかを観察することによって、（２）ナノ多結晶ダイヤモンドにおける異種元素の原子濃度分布を測定することによって、（３）ナノ多結晶ダイヤモンドの導電性の有無を測定することによって、また、上記（１）〜（３）を適宜組み合わせることによって確認することができる。
【００２９】
上記（１）に関し、原子レベルで結晶構造内に分散されている異種元素は、ダイヤモンドと異なる結晶相を構成しないため、異種元素の結晶相は観察されない。これに対し、クラスター化して存在する異種元素は、ダイヤモンドと異なる結晶相を構成するため、異種元素由来の上記結晶相が観察される。このような結晶相の有無は、たとえば、Ｘ線回折によって観察することができ、また、結晶相の大きさによっては、目視によっても観察することができる。
【００３０】
上記（２）に関し、異種元素が原子レベルで結晶構造内に分散されている場合、クラスター化した状態で存在している場合と比して、異種元素の原子濃度分布は均一となる。このような原子濃度分布は、たとえば、二次イオン質量分析（ＳＩＭＳ：Secondary  Ion  Mass  Spectroscopy）によって測定することができる。結晶構造中の任意の２点において測定される異種元素の原子濃度差が所定の値以下である場合に、異種元素の原子濃度分布が均一であるとみなすことができ、異種元素は、原子レベルで結晶構造内に分散されている状態であり、クラスター化している状態ではないとみなすことができる。
【００３１】
上記（３）に関し、ナノ多結晶ダイヤモンドに対し、Ｘ線回折によって異種元素の結晶相、グラファイトの結晶相の有無を確認し、さらに、ナノ多結晶ダイヤモンドの電気抵抗値（Ω・ｃｍ）を測定して導電性を確認する。いずれの結晶相も確認されず、かつ抵抗値が所定値以下である場合に、異種元素が原子レベルで結晶構造内に分散されているとみなすことができる。なお、本明細書において、電気抵抗値とは、ＪＩＳ  Ｃ２１４１に準じて測定される値とする。
【００３２】
ナノ多結晶ダイヤモンド１０は、ＣＶＤ法で黒鉛を形成し、この黒鉛を直接変換することによって作製することができる。具体的には、まず、ＣＶＤ法により、炭素と、炭素により構成される結晶構造内にドープされた異種元素とを含む黒鉛を基材上に作製する。
【００３３】
上記ＣＶＤ法に関し、まず、真空チャンバ内に、その主面上に黒鉛を気相成長させるための基材を配置する。基材の材料は特に制限されず、１５００℃〜３０００℃程度の温度に耐え得る材料であればよい。ただし、ナノ多結晶ダイヤモンドの原材料となる黒鉛に混入する不純物を低減するという観点からは、不純物の極めて少ないダイヤモンドまたは黒鉛であることがより好ましい。
【００３４】
次に、真空チャンバ内に配置された基材を１５００℃以上３０００℃以下程度の温度で加熱し、さらに真空チャンバ内に、炭化水素ガスと、異種元素を含むガスとを導入する。このとき、真空チャンバ内の真空度（圧力）を大気圧以下にする。これにより、炭化水素ガスと異種元素を含むガスとを、真空チャンバ内で均一に混合させることができる。
【００３５】
炭化水素ガスとしては、エタン、ブタン、メタンなどを用いることができ、分子量が小さいために熱分解された際に、エチレンなどの副生成物が生じにくいという観点から、メタンを用いることが好ましい。また、異種元素を含むガスとしては、異種元素の水素化物からなるガス、異種元素を含む炭化水素ガス、異種元素を含むハロゲン化物ガスを用いることが好ましい。異種元素の水素化物からなるガスを用いた場合、当該ガスを高温中で容易に分解することができるため、効率的に異種元素を基材上に供給することができる。また、異種元素を含む炭化水素ガスを用いた場合、既に炭素と結合した状態の異種元素を基材上に供給することができるため、より効率的に異種元素を黒鉛中にドープさせることができる。また、異種元素を含むハロゲン化物ガスを用いた場合、異種元素以外の元素であるハロゲンを混入させることなく、異種元素を含むグラファイトを合成することができる。
【００３６】
たとえば、異種元素としてＳをドープさせる場合には、硫化水素（Ｈ2Ｓ）、硫化ジメチル（Ｃ2Ｈ6Ｓ）などを用いることが好ましく、Ｓｅをドープさせる場合には、セレン化水素（Ｈ2Ｓｅ）、セレン化ジメチル（Ｃ2Ｈ6Ｓｅ）などを用いることが好ましく、Ｔｅをドープさせる場合には、テルル化水素（Ｈ2Ｔｅ）、テルル化ジメチル（Ｃ2Ｈ6Ｔｅ）などを用いることが好ましく、Ｐｏをドープさせる場合には、ポロニウム化水素（Ｈ2Ｐｏ）、ポロニウム化ジメチル（Ｃ2Ｈ6Ｐｏ）などを用いることが好ましい。
【００３７】
そして、混合されたガスを１５００℃以上の温度で熱分解することにより、基材の主面上に、炭素と、炭素により構成される結晶構造内にドープされた異種元素とを含む黒鉛、換言すれば、１６族元素が原子レベルで結晶構造内に分散して存在する黒鉛が形成される。
【００３８】
上記ＣＶＤ法において、黒鉛に含まれる単結晶の粒径を１０μｍ以下にするために、基材の表面の素材に関し、粒径が１０μｍ以下の単結晶の粒子からなる多結晶体、または粒径が１０μｍ以下の炭素の微粒子からなる焼結体とする。単結晶の粒径を１０μｍ以下にすることにより、直接変換により製造されるナノ多結晶ダイヤモンドにおける単結晶（結晶単位）の粒径を１μｍ未満に抑えることができる。また、黒鉛に含まれる単結晶の粒径を１０ｎｍ以上７００ｎｍ以下に調製することにより、ナノ多結晶ダイヤモンド１０を構成する単結晶の粒径を１０ｎｍ以上５００ｎｍ以下にすることができる。なお、黒鉛１の構成は、単結晶を一部に含み、他の部分がアモルファス状、不定形炭素、カーボンナノチューブ、フラーレンなどの状態である構成でもよく、単結晶から構成される多結晶であってもよい。より粒径が均一なナノ多結晶ダイヤモンドを得るためには、上記各状態のうちの１つ以上の状態がランダムに配置された構成、または入り組んだ構成の黒鉛１を形成することが好ましい。
【００３９】
また、上記ＣＶＤ法において、黒鉛における異種元素の原子濃度を１×１０14／ｃｍ3以上１×１０20／ｃｍ3未満にするために、炭化水素ガスと異種元素を含む各ガスとの混合割合を調製する。具体的には、炭化水素ガスに対する異種元素を含むガスの混合割合を大きくすることにより、黒鉛における異種元素の原子濃度を大きくすることができる。また、異種元素を含むガスの種類を変えることによっても、異種元素の原子濃度を調製することができる。黒鉛における異種元素の原子濃度を１×１０14／ｃｍ3以上１×１０20／ｃｍ3未満にすることにより、ナノ多結晶ダイヤモンドにおける異種元素の原子濃度を１×１０14／ｃｍ3以上１×１０20／ｃｍ3未満にすることができる。
【００４０】
上記ＣＶＤ法により、基材上に、炭素と、炭素により構成される結晶構造内にドープされた異種元素とを含む黒鉛であって、該黒鉛に含まれる単結晶の粒径が１０μｍ以下であり、異種元素の原子濃度が１×１０14／ｃｍ3以上１×１０20／ｃｍ3未満である黒鉛が形成される。
【００４１】
なお、黒鉛への不可避不純物の混入は、ガスを熱分解する際の真空チャンバ内の真空度を比較的高く設定することによって抑制することができる。具体的には、本発明者らは、真空チャンバ内の圧力を１３ｋＰａ以上４０ｋＰａ以下に維持することにより、不可避不純物である各元素の各々の含有率を０．０１質量％以下に制御できることを知見している。
【００４２】
次に、基材上の黒鉛を、高温高圧装置に配置する。高温高圧装置とは、装置内部に黒鉛を配置することができ、かつ、該内部を上記のような条件下に制御可能な装置であればよく、たとえば、ＣＶＤ法に用いる真空チャンバを用いることができる。そして、この黒鉛を、１５００℃〜２５００℃、および７ＧＰａ〜３０ＧＰａという高温高圧件下に曝す。これにより、黒鉛は瞬間的に焼結され、ナノ多結晶ダイヤモンド１０へと変換される。
【００４３】
なお、上記直接変換において、焼結助剤、触媒、結合剤などの添加剤を用いないことが好ましい。本製造方法によれば、添加剤を用いなくても、単結晶が強固に結合したナノ多結晶ダイヤモンド１０を製造することができ、添加剤を用いないことにより添加剤を用いた場合と比してより高い硬度のナノ多結晶ダイヤモンド１０を製造することができる。
【００４４】
（本実施形態における効果）
ダイヤモンドバイト１を用いて被加工物を加工する間、工具と被加工物との接触領域には摩擦熱が発生し続けるため、ナノ多結晶ダイヤモンド１０の温度は上昇し続けることになる。ダイヤモンドは耐酸化性が比較的弱く、高温領域で燃焼し出す傾向にあることが知られており、ナノ多結晶ダイヤモンド１０に関しても、接触領域の温度の上昇に伴い燃焼し出す恐れがある。ナノ多結晶ダイヤモンド１０の燃焼によって接触領域の形状が変形したり、損傷したりすると、加工精度の低下、工具寿命の低下、被加工物の損傷などが引き起こされてしまう。
【００４５】
これに対し、ダイヤモンドバイト１が備えるナノ多結晶ダイヤモンド１０は、温度が上昇するに連れて電気抵抗値が減少する特性を有するため、ナノ多結晶ダイヤモンド１０の電気抵抗値をモニタリングすることによってナノ多結晶ダイヤモンド１０の温度を間接的に検知することができる。すなわち、本実施形態のダイヤモンドバイト１は、自身の接触領域の温度における温度センサとしての機能を有することができる。なお、ダイヤモンドバイト１の台金、ろう付け層３およびメタライズ層４は電気的性質に関し、金属的特性、すなわち、自身の温度が上昇するに連れて電気抵抗値が増加する特性を有するため、これらの電気抵抗値とナノ多結晶ダイヤモンド１０の電気抵抗値とを容易に分離して観察することができる。
【００４６】
したがって、ナノ多結晶ダイヤモンド１０を接触領域に備えるダイヤモンドバイト１においては、ナノ多結晶ダイヤモンド１０の温度が所定の温度に到達しないように、加工を中断したり、加工速度等を低減させたりすることができる。これにより、ナノ多結晶ダイヤモンド１０の燃焼を抑制することができるため、もって、ダイヤモンドバイト１の加工精度の低下、工具寿命の低下、被加工物の損傷などを抑制することができる。
【００４７】
特に、ナノ多結晶ダイヤモンド１０の上記特性に関し、特許文献１に記載される半導体多結晶ダイヤモンドと比して、温度の上昇に対する電気抵抗値の減少の程度はゆるやかであり、この特性は６００℃以上の高温領域においても維持され、１０００℃という高温領域においてもその特性は維持される。このため、たとえば、ダイヤモンドバイト１の使用時において、ナノ多結晶ダイヤモンド１０の電気抵抗値を測定することによって、接触領域の温度が高温領域にあることをより的確に検知することができる。したがって、ナノ多結晶ダイヤモンド１０が高温領域において燃焼し出す直前での加工の停止、加工速度の低減などが可能であるため、さらに効率的な加工が可能となる。
【００４８】
また、ダイヤモンドバイト１に関し、ナノ多結晶ダイヤモンド１０の任意の位置における異種元素の原子濃度は、ナノ多結晶ダイヤモンド１０の他の任意の位置における異種元素の原子濃度の０．１倍以上１０倍以下であることが好ましい。
【００４９】
上述の製造方法によって製造されるナノ多結晶ダイヤモンド１０の任意の２点においてその原子濃度の差が０．１倍以上１０倍以下であることにより、異種元素は特に均一にドープされた状態となる。これにより、ナノ多結晶ダイヤモンド１０の均質性がさらに向上するため、温度に対する電気抵抗値の特性もさらに均質となり、もって、ダイヤモンドバイト１の温度センサとしての精度がより高まる。
【００５０】
また、ダイヤモンドバイト１において、ナノ多結晶ダイヤモンド１０を構成する単結晶の粒径は５００ｎｍ以下であることが好ましい。この場合、ナノ多結晶ダイヤモンド１０はさらに高い硬度を有することができるため、ダイヤモンドバイト１の工具特性が向上する。また、この場合、ナノ多結晶ダイヤモンド１０を構成する単結晶の粒径のばらつきをより小さくすることができるため、ナノ多結晶ダイヤモンド１０の均質性はさらに向上し、もってダイヤモンドバイト１の温度センサとしての精度もさらに高まる。
【００５１】
また、ナノ多結晶ダイヤモンド１０は、単結晶の粒子間に結合剤を介在させることなく、粒子同士が強固に結合することができる。このようなナノ多結晶ダイヤモンド１０は、結合剤により粒子同士を結合させた場合と比して、高い硬度を有することができる。したがって、本実施形態のダイヤモンドバイト１が備えるナノ多結晶ダイヤモンド１０は、結合剤を含有しないことが好ましい。
【００５２】
また、上述のナノ多結晶ダイヤモンドの製造方法によれば、不可避不純物の混入量が十分に低いナノ多結晶ダイヤモンド１０を製造することができる。具体的には、ナノ多結晶ダイヤモンド１０において、不可避不純物である各元素の各々の含有率を０．０１質量％以下とすることができる。不可避不純物である各元素の各々の含有率が０．０１質量％以下であることにより、単結晶粒界でのすべりを抑制することができ、単結晶粒同士の結合をより強固にすることができるため、ナノ多結晶ダイヤモンド１０の硬度をさらに高めることができる。
【００５３】
したがって、ダイヤモンドバイト１が備えるナノ多結晶ダイヤモンド１０は、不可避不純物である各元素の各々の含有率を０．０１質量％以下であることが好ましい。この場合、ダイヤモンドバイト１の工具特性がさらに高まる。なお、不可避不純物とは、Ｃおよび意図した異種元素以外の元素を意味し、水素（Ｈ）、酸素（Ｏ）、シリコン（Ｓｉ）、遷移金属などを挙げることができる。
【００５４】
また、ナノ多結晶ダイヤモンド１０にドープされる異種元素は硫黄（Ｓ）であることが好ましい。本発明者らは、硫黄がドープされたナノ多結晶ダイヤモンド１０は、他の１６族元素に比して、広い範囲での温度変化に対して特にゆるなかな電気抵抗値の変化を示すことを知見している。したがって、硫黄がドープされたナノ多結晶ダイヤモンド１０に関し、自身の電気抵抗値からの自身の温度の検知がより高い精度で可能となるため、このようなナノ多結晶ダイヤモンド１０を備えるダイヤモンドバイト１は、より高い精度の温度センサとしての機能を有することができる。
【００５５】
本実施形態に係るダイヤモンドバイト１は、後述する加工システムに用いられることが好ましい。この場合、ダイヤモンドバイト１は、高い硬度を有し、かつ接触領域に対する温度センサ機能を有する工具として好適に利用することができる。
【００５６】
また、本発明の工具は、上記ダイヤモンドバイト１に限定されず、たとえばドリルやエンドミルなどの他の切削工具（図示しない）でもよく、ドレッサー、スタイラス、ノズルまたはダイスなどの耐摩耗工具（図示しない）でもよく、砥石、ワイヤーソー、ブレード、ビットなどの研削工具（図示しない）でもよい。これらの切削工具、耐摩耗工具、研削工具においても、ナノ多結晶ダイヤモンド１０を備えることにより上記ダイヤモンドバイト１と同様に、温度センサとしての機能を有することができ、もって、接触領域の形状変化等に伴う加工精度の低下、工具寿命の低下、被加工物の損傷などを抑制することができる。
【００５７】
＜加工システム＞
（加工システムの構成）
図２は、本実施形態の加工システムの概略的な構成を示すブロック図である。図２を参照し、加工システム２０は、ナノ多結晶ダイヤモンド３０を備える工具２１と、駆動部２２と、測定部２３と、制御部２４とを主に備える。
【００５８】
工具２１は、台金３１と、該台金３１にろう付け層（図示しない）およびメタライズ層（図示しない）を介して固定されるナノ多結晶ダイヤモンド３０とを備える。ナノ多結晶ダイヤモンド３０は、工具２１の切削刃として機能する。なお、台金３１、ろう付け層、メタライズ層およびナノ多結晶ダイヤモンド３０の構成、材質などは、第１の実施形態の台金２、ろう付け層３、メタライズ層４およびナノ多結晶ダイヤモンド１０と同様なので、その説明は繰り返さない。
【００５９】
駆動部２２は、工具２１と被加工物Ａとを接触させるための機構を有する。具体的には、駆動部２２は、電気的に接続される制御部２４からの指令を受け、工具２１の位置を変化させることによって工具２１と被加工物Ａとを接触させる。また、駆動部２２は、制御部２４からの指令を受け、被加工物Ａと接触する工具２１を回転させたり、摺動させたりすることにより、工具２１による被加工物Ａの加工を実行させる。
【００６０】
なお、被加工物Ａは、工具２１による加工の対象物であり、その形状、素材は特に制限されない。ナノ多結晶ダイヤモンド３０は、上述のように高い硬度を有するため、被加工物Ａは、他の工具での加工が困難な程度の高い硬度を有するものであってもよい。
【００６１】
測定部２３は、工具２１によって被加工物Ａが加工される間のナノ多結晶ダイヤモンド３０の電気抵抗値を測定するための機構を有する。具体的には、測定部２３は、工具２１の台金３１と電気的に接続されており、電気的に接続される制御部２４からの指令により、台金３１に対して所定の電流（入力電流）を供給することができる。また、測定部２３は、被加工物Ａとも電気的に接続されており、被加工物Ａに流れる電流（出力電流）を測定することができる。さらに、測定部２３は、台金３１に流れる入力電流と、被加工物Ａに流れる出力電流とを用いて、ナノ多結晶ダイヤモンド３０の電気抵抗値を算出することができ、その算出した結果を制御部２４に送ることができる。
【００６２】
制御部２４は、測定部２３から送られる電気抵抗値が第１の閾値以下である場合に、電気抵抗値が第１の閾値を超えるように、駆動部２２による工具３１と被加工物Ａとの接触の程度を制御する信号を駆動部２２に発する。また、制御部２４は、上述のように、測定部２３とも電気的に接続されており、制御信号を測定部２３に送ることにより、様々な指令を発することができる。
【００６３】
（加工システムの動作）
図３は、本実施形態の加工システムの動作の流れの一例を説明するためのフローチャートである。図３のフローチャートに表わされた動作は、加工システム２０に含まれる図示しない加工開始ボタンがＯＮされ、その信号が制御部２４に入力されることによって開始される。この動作は、制御部２４に含まれる図示しないＣＰＵが図示しないメモリに記憶されるプログラムを読み出して実行し、各部の機能を発揮させることで実現される。
【００６４】
図３を参照し、まず、駆動部２２が、固定される被加工物Ａに対して工具２１のナノ多結晶ダイヤモンド３０を接触させる（ステップＳ４０）。次に、駆動部２２が工具２１を回転させることにより、被加工物Ａの加工が開示される（ステップＳ４１）。次に、測定部２３が、工具２１に所定の電流（入力電流）の供給を開始する（ステップＳ４２）。
【００６５】
上記ステップＳ４０〜ステップＳ４２は同時に開始されてもよく、適宜その順番は変更されてもよい。すなわち、少なくとも、ステップＳ４０〜ステップＳ４２を経ることによって、工具２１による被加工物Ａの加工が開始され、工具２１に供給される入力電流が工具２１から被加工物Ａに流入する状態となればよい。なお、工具２１は回転と同時に少しずつ位置を被加工物Ａ側に移動するように駆動させてもよい。
【００６６】
ここで、工具２１と被加工物Ａとが接触しているか否かについては、工具２１に供給された入力電流が、被加工物Ａに流れ込んでいるか否かを検知することによって確認することができる。被加工物と接触する切削刃がダイヤモンドからなる場合、ダイヤモンドは絶縁体であるため、工具２１に電流を供給してもその電流がダイヤモンドを介して被加工物に流入することはない。これに対し、ナノ多結晶ダイヤモンド３０は半導体であるため、工具２１に供給された入力電流を被加工物Ａに流入させることができる。
【００６７】
次に、測定部２３が、被加工物Ａに流れる電流（出力電流）を測定し、この出力電流と入力電流との差から、ナノ多結晶ダイヤモンド３０の電気抵抗値を測定する（ステップＳ４３）。
【００６８】
次に、制御部２４は、ステップＳ４３で測定されたナノ多結晶ダイヤモンド３０の電気抵抗値と予め設定された第１の閾値とを比較し、電気抵抗値が第１の閾値以下である場合（ステップＳ４４でＹＥＳ)には、引き続き加工動作を継続させる（ステップＳ４５）。一方、制御部２４は、電気抵抗値が第１の閾値を超えている場合（ステップＳ４４でＮＯ）には、工具２１と被加工物Ａとの接触を制御すべく駆動部２２による回転速度を低下させて、加工速度を低下させ（ステップＳ４６）、その後、引き続き加工動作を継続させる（ステップＳ４５）。
【００６９】
次に、制御部２４は、所望の加工が完了したか否かを確認し（ステップＳ４７）、加工が完了していない場合（ステップＳ４７でＮＯ）には、ステップＳ４３に戻り、加工が完了した場合（ステップＳ４７でＹＥＳ）には、駆動部２２を駆動させて工具２１と被加工物Ａとを分離し、かつ工具２１の駆動を停止して、工具２１による被加工物Ａの加工を停止させる。以上により、加工システム２０による被加工物Ａの加工動作が完了する。
【００７０】
（本実施形態における効果）
加工システム２０に関し、工具２１によって被加工物Ａが加工される間、ナノ多結晶ダイヤモンド３０の電気抵抗値が第１の閾値を超えるように、工具２１と被加工物Ａとの接触の程度を制御することができる。ナノ多結晶ダイヤモンド３０は、温度が上昇するに連れて電気抵抗値が減少する特性を有するため、第１の閾値は、ナノ多結晶ダイヤモンド３０の電気抵抗値と温度との関係に基づいて適宜設定することができる。すなわち、加工システム２０は、被加工物Ａの加工によって上昇する接触領域の温度に関する温度センサとしての機能を有することができ、さらに、接触領域の温度が所定値を超えないように、工具２１による被加工物Ａの加工動作を制御することができる。
【００７１】
このように、加工システム２０によれば、加工動作中にナノ多結晶ダイヤモンド３０の電気抵抗値を検知することによってその温度をリアルタイムに検知することができ、もって、加工動作をリアルタイムに制御することができる。すなわち、接触領域の温度が自身の損傷する温度に到達する前に、その加工速度を低減させることができるため、たとえば、工具の切削刃が損傷しないように加工速度を予め遅めに設定したり、加工中に加工速度を過剰に低減させたりする必要がない。したがって、加工システム２０は、工具３１の接触領域の変形、損傷に伴う加工精度の低下、工具寿命の低下、被加工物Ａの損傷、加工タクトの増大などを抑制することができる。
【００７２】
特に、ナノ多結晶ダイヤモンド３０は、温度の上昇に対する電気抵抗値の減少の程度はゆるやかであり、この特性は６００℃以上の高温領域においても維持され、１０００℃という高温領域においてもその特性は維持される。このため、第１の閾値を、ナノ多結晶ダイヤモンド３０の形状に現実的に変化が見られる温度（１０００℃程度）の直前、たとえば９００℃での電気抵抗値に設定した場合であっても、その電気抵抗値を検知することによって自身の温度を高い精度で検知することができる。したがって、加工システム２０は、極めて効率的に加工動作を継続、調節することができる。
【００７３】
上述した加工システム２０において、電流供給および電気抵抗値の測定はリアルタイムで常に行われてもよく、定期的に行われてもよい。たとえば、加工実績の多い被加工物Ａを加工する場合に、ナノ多結晶ダイヤモンド３０の温度上昇の程度がある程度推測可能である場合、電気抵抗値が第１の閾値を超えると推測される時間帯に電流供給および電気抵抗値の測定を行うこともできる。
【００７４】
また、加工システム２０において、算出された電気抵抗値が第１の閾値に対して十分に大きい場合、制御部２４は、工具２１の回転速度を速めるように駆動部２２に対して信号を発してもよい。この場合、より効率的に被加工物Ａの加工を行うことができる。
【００７５】
また、加工システム２０において、工具２１と被加工物Ａとの接触の程度を制御すべく、工具２１の回転速度を低下させたが、接触の程度を制御する方法はこれに限られない。たとえば、工具２１と被加工物Ａとの接触圧、接触量、接触角を変えることによって、接触を制御してもよく、少なくとも接触の程度を低減させることによって、ナノ多結晶ダイヤモンド３０の温度を低下させることができればよい。
【００７６】
また、加工システム２０において、測定された電気抵抗値の値によって、その接触の程度の制御を変更してもよい。これについて、図４を用いて説明する。
【００７７】
図４を参照し、第１の閾値以下と判定（図３のステップＳ４４）されたナノ多結晶ダイヤモンド３０の電気抵抗値と、第１の閾値よりも小さい値に設定された第２の閾値とを比較しする。
【００７８】
電気抵抗値が第２の閾値以下である場合（ステップＳ５０でＹＥＳ）には、工具２１と被加工物Ａとを分離して、工具２１と被加工物Ａとの接触を解除する（ステップＳ５１）。そして、分離後に測定される電気抵抗値と第１の閾値とを比較し、電気抵抗値が第１の閾値以下である場合（ステップＳ５３でＹＥＳ)には、工具２１と被加工物Ａとを再度接触させて、接触条件を元の接触条件に戻し（ステップＳ５４）、図３のステップＳ４５に戻る。一方、電気抵抗値が第１の閾値未満である場合（ステップＳ５３でＮＯ）の場合には、ステップＳ５０に戻る。
【００７９】
また、電気抵抗値が第２の閾値を超えている場合（ステップＳ５０でＮＯ）には、工具２１の回転速度を低下させることにより、被加工物Ａの加工速度を低下させる（ステップＳ５２）。そして、加工速度を低下させた後に測定される電気抵抗値と第１の閾値とを比較し、電気抵抗値が第１の閾値以下である場合（ステップＳ５３でＹＥＳ)には、工具２１の回転速度を元に戻して接触条件を元の接触条件に戻し（ステップＳ５４）、図３のステップＳ４５に戻る。一方、電気抵抗値が第１の閾値未満である場合（ステップＳ５３でＮＯ）の場合には、ステップＳ５０に戻る。
【００８０】
図４に示す接触制御の動作によれば、第１の閾値以下であった電気抵抗値に対し、さらに第２の閾値以下であるかどうかを判定することができ、また、この判定に基づき、接触の程度の制御を変更することができる。たとえば、後述する図５の特性を示すナノ多結晶ダイヤモンドを用いた場合において、第１の閾値を１Ω・ｃｍ、第２の閾値を０．０１Ω・ｃｍとした場合、ナノ多結晶ダイヤモンドの温度が６００℃より大きく８００℃以下である場合には加工速度を低減し、８００℃を超えている場合には加工を停止することができる。したがって、より適切で効果的な接触制御が可能となり、もって、より効率的な加工を行うことができる。
【００８１】
なお、本実施形態において、台金３１を備える工具２１を用いて説明したが、工具２１はナノ多結晶ダイヤモンド３０のみからなる構成であってもよい。この場合、ナノ多結晶ダイヤモンド３０と駆動部２２とが直接電気的に接続され、また、ナノ多結晶ダイヤモンド３０と測定部２３とが直接電気的に接続される。
【００８２】
＜加工方法＞
以下、本実施形態の加工方法について、図２および図３を用いて説明する。なお、上述の工具または加工システムと同様の説明となる部分については、その説明は繰り返さない。
【００８３】
まず、接触工程において、被加工物Ａとの接触領域にナノ多結晶ダイヤモンド３０を備える工具２１を被加工物Ａと接触させる。
【００８４】
次に、加工工程において、被加工物Ａと接触する工具２１を駆動させて、被加工物Ａを加工する。加工の動作は工具２１の形態によるが、回転、摺動などがある。
【００８５】
次に、測定工程において、工具２１によって被加工物Ａが加工される間のナノ多結晶ダイヤモンド３０の電気抵抗値を測定する。具体的には、まず、工具２１の台金３１に電気的に接続された測定部２３から台金３１に対して電流（入力電流）が供給される。次に、台金３１からナノ多結晶ダイヤモンド３０を介して被加工物Ａに流れた電流（出力電流）を、被加工物Ａに電気的に接続された測定部２３が検知する。そして、測定部２３が、入力電流と出力電流との差から、ナノ多結晶ダイヤモンド３０の電気抵抗値を測定する。
【００８６】
そして、制御工程において、測定された電気抵抗値が第１の閾値以下である場合に、電気抵抗値が第１の閾値を超えるように、工具２１と被加工物Ａとの接触の程度を制御する。たとえば、工具２１を被加工物Ａから分離させたり、工具２１の回転速度を低下させたりすることにより、加工工程における加工動作に伴う摩擦によって高温になったナノ多結晶ダイヤモンド３０の温度を低下させることができ、結果的に、測定される電気抵抗値が第１の閾値以下となる。
【００８７】
（本実施形態における効果）
本実施形態の加工方法に関し、工具２１によって被加工物Ａが加工される間、ナノ多結晶ダイヤモンド３０の電気抵抗値が第１の閾値を超えるように、工具２１と被加工物Ａとの接触の程度を制御することができる。ナノ多結晶ダイヤモンド３０は、温度が上昇するに連れて電気抵抗値が減少する特性を有するため、第１の閾値は、ナノ多結晶ダイヤモンド３０の電気抵抗値と温度との関係に基づいて適宜設定することができる。すなわち、本実施形態の加工方法は、被加工物Ａの加工によって上昇する接触領域の温度に関する温度センサとしての機能を有することができ、さらに、接触領域の温度が所定値を超えないように、工具２１による被加工物Ａの加工動作を制御することができる。
【００８８】
このように、本実施形態の加工方法によれば、加工動作中にナノ多結晶ダイヤモンド３０の電気抵抗値を検知することによってその温度をリアルタイムに検知することができ、もって、加工動作をリアルタイムに制御することができる。すなわち、接触領域の温度が自身の損傷する温度に到達する前に、その加工速度を低減させることができるため、たとえば、工具の切削刃が損傷しないように加工速度を予め遅めに設定したり、加工中に加工速度を過剰に低減させたりする必要がない。したがって、本実施形態の加工方法によれば、被加工物Ａの加工によって上昇する接触領域の温度を所定値以下に維持することができるため、工具３１の接触領域の変形、損傷に伴う加工精度の低下、工具寿命の低下、被加工物Ａの損傷、加工タクトの増大などを抑制することができる。
【００８９】
特に、ナノ多結晶ダイヤモンド３０は、温度の上昇に対する電気抵抗値の減少の程度はゆるやかであり、この特性は６００℃以上の高温領域においても維持され、１０００℃という高温領域においてもその特性は維持される。このため、第１の閾値を、ナノ多結晶ダイヤモンド３０の形状に現実的に変化が見られる温度（１０００℃程度）の直前、たとえば９００℃での電気抵抗値に設定した場合であっても、その電気抵抗値を検知することによって自身の温度を高い精度で検知することができる。したがって、本実施形態の加工方法によれば、極めて効率的に加工動作を継続、調節することができる。
【００９０】
本実施形態の加工方法において、電流供給および電気抵抗値の測定はリアルタイムで常に行われてもよく、定期的に行われてもよい。たとえば、加工実績の多い被加工物Ａを加工する場合に、ナノ多結晶ダイヤモンド３０の温度上昇の程度がある程度推測可能である場合、電気抵抗値が第１の閾値を超えると推測される頃に電流供給および電気抵抗値の測定を行うこともできる。
【００９１】
また、本実施形態の加工方法において、算出された電気抵抗値が第１の閾値に対して十分に大きい場合に工具２１の回転速度を速める工程を備えてもよい。この場合、より効率的に被加工物Ａの加工を行うことができる。
【００９２】
また、本実施形態の加工方法において、接触を制御する方法は工具２１の回転速度の低減に限られない。たとえば、工具２１と被加工物Ａとの接触圧、接触量、接触角を変えることによって、接触を制御してもよく、少なくとも接触の程度を低減させることによって、ナノ多結晶ダイヤモンド３０の温度を低下させることができればよい。
【００９３】
また、本実施形態の加工方法において、加工システム２０で説明したように、電気抵抗値が、第２の閾値より大きく第１の閾値以下である場合と、第２の閾値以下である場合とで、その接触の程度を制御する方法を変えてもよい。具体的には、本実施形態の加工方法は、測定された電気抵抗値が第２の閾値より大きく第１の閾値以下である場合に、工具２１と被加工物Ａとを分離して接触を解除する工程と、電気抵抗値が第２の閾値以下である場合に、被加工物Ａの加工速度を低下させる工程と、の２種の工程を備えてもよい。なお、「加工速度を低下させる」とは、加工速度が０ではなく、加工速度を０にする工程、すなわち接触を解除する工程とは異なる。この場合、加工方法においてより効率的な加工が可能となる。
【００９４】
また、本実施形態の加工方法において、制御工程の後に、電気抵抗値が第１の閾値以下である場合に、工具２１と被加工物Ａとの接触の程度を制御工程の前のの条件に戻す工程をさらに備えてもよい。この場合、加工方法においてより効率的な加工が可能となる。
【実施例】
【００９５】
実施例１において、以下に詳述するように、ＣＶＤ法で黒鉛を作製し、当該黒鉛を直接変換してナノ多結晶ダイヤモンドを作成した。得られたナノ多結晶ダイヤモンドに関して、以下の方法により単結晶の粒径の測定、Ｘ線回折スペクトルの測定、ヌープ硬度の測定、異種元素の含有率の測定および電気抵抗値の測定を行った。
【００９６】
（単結晶の粒径の測定）
電子顕微鏡を用いて得たＳＥＭ像における各単結晶の粒径を実測した。
【００９７】
（異種元素の含有率の測定）
ＩＣＰ−ＭＳ分析装置を用いて、各元素の含有率を測定した。
【００９８】
（Ｘ線回折測定）
Ｘ線回折装置により、Ｘ線回折スペクトル（Ｘ線回折パターン）を得た。
【００９９】
（ヌープ硬度の測定）
マイクロヌープ硬度計により、測定荷重を４．９Ｎとしてヌープ硬度を測定した。
【０１００】
（電気抵抗値の測定）
抵抗率測定器により、温度２０℃での電気抵抗率（体積抵抗率）を測定した。
【０１０１】
（実施例１）
まず、真空チャンバ内に、単結晶のダイヤモンドからなる基材を配置した。次に、真空チャンバ内の基材を１９００℃で加熱し、そして、真空チャンバ内の真空度を１３ｋＰａとして、真空チャンバ内にメタンガスを１００ｓｃｃｍ、硫化水素ガスを５０ｓｃｃｍで供給しこれを６時間継続した。これにより、基材の主面上に約２０００μｍの厚みを有する、硫黄がドープされた黒鉛が形成された。
【０１０２】
次に、形成された基材上の黒鉛を、２２００℃、１５ＧＰａの高温高圧環境下に曝すことにより、黒鉛をダイヤモンドに直接変換し、硫黄がドープされたナノ多結晶ダイヤモンドを製造した。
【０１０３】
製造されたナノ多結晶ダイヤモンドは、単結晶の粒径が各々１０〜１００ｎｍであり、Ｘ線回折スペクトルにおいてダイヤモンドの単結晶以外の結晶相は観察されず、ヌープ硬度が１２０ＧＰａであった。そして、これを用いて、２００〜１０００℃の範囲におけるダイヤモンドチップの電気抵抗値を測定し、その結果について、縦軸を電気抵抗値（Ω・ｃｍ）、横軸を温度（℃）としたグラフにプロットした。
【０１０４】
プロットしたグラフを図５に示す。なお、各温度での電気抵抗値の測定はそれぞれ５回ずつ行い、各温度での電気抵抗値の平均が○で示され、そのばらつき（標準偏差）がＩ字形状で示される。図５を参照し、実施例１において製造されたナノ多結晶ダイヤモンドは、２００〜１０００℃の班において、自身の温度が上昇するに連れてその電気抵抗値が低下する特性を有することがわかった。
【０１０５】
さらに、このナノ多結晶ダイヤモンドを用いて大気圧下での燃焼試験を行ったところ、１１００℃以上で燃焼し始めることがわかった。このため、このナノ多結晶ダイヤモンドを備える工具を用いて被加工物を加工する場合、ナノ多結晶ダイヤモンドが１０００℃以上とならないようにその電気抵抗値をモニタリングすることによって、工具の長寿命化、被加工物の損傷の抑制が可能となる。
【０１０６】
なお、上記の燃焼開始の温度は、ドープされていないナノ多結晶ダイヤモンドよりも高い。この理由は明確ではないが、硫黄がナノ多結晶ダイヤモンドの難燃化に寄与してことが予想される。
【０１０７】
今回開示された実施形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０８】
１  ダイヤモンドバイト
２，３１  台金
３  ろう付け層
４  メタライズ層
１０，３０  ナノ多結晶ダイヤモンド
２０  加工システム
２１  工具
２２  駆動部
２３  測定部
２４  制御部
【図１】
2015030072.tif 000003
【図２】
2015030072.tif 000004
【図３】
2015030072.tif 000005
【図４】
2015030072.tif 000006
【図５】
2015030072.tif 000007